(57)【要約】【課題】熱処理に起因する感光性ガラスの寸法変化量を考慮して、エネルギービームの照射位置を直接補正することにより、貫通孔の形成位置等の微細加工の精度を容易に向上させることができる方法を提供すること。【解決手段】感光性ガラスから構成される板状基材に直接的にエネルギービームを照射して潜像を形成する照射工程と、第１熱処理により潜像を結晶化して結晶化部分を得る結晶化工程と、結晶化部分を溶解除去して微細加工を行い、感光性ガラス基板を得る微細加工工程と、を有し、照射工程において、少なくとも第１熱処理を含む熱処理に起因する感光性ガラスの寸法変化量に基づいて、エネルギービームの照射位置を補正することを特徴とする感光性ガラス基板の製造方法である。【選択図】図１
2015040168.tif 000002
【特許請求の範囲】
【請求項１】
感光性ガラスから構成される板状基材に直接的にエネルギービームを照射して潜像を形成する照射工程と、
第１熱処理により前記潜像を結晶化して結晶化部分を得る結晶化工程と、
前記結晶化部分を溶解除去して微細加工を行い、感光性ガラス基板を得る微細加工工程と、を有し、
前記照射工程において、少なくとも前記第１熱処理を含む熱処理に起因する前記感光性ガラスの寸法変化量に基づいて、前記エネルギービームの照射位置を補正することを特徴とする感光性ガラス基板の製造方法。
【請求項２】
前記熱処理が、前記微細加工工程後に、前記感光性ガラス基板に行われる第２熱処理を含むことを特徴とする請求項１に記載の感光性ガラス基板の製造方法。
【請求項３】
前記感光性ガラス基板上の所定の点において、前記寸法変化量に基づいて算出される補正量が、前記感光性ガラス基板の中心点と、前記熱処理前の前記所定の点と、の距離に対して０〜０．３％の範囲内であり、
前記感光性ガラス基板の前記中心点は、前記感光性ガラス基板の重心であることを特徴とする請求項１に記載の感光性ガラス基板の製造方法。
【請求項４】
前記感光性ガラス基板上の所定の点において、前記寸法変化量に基づいて算出される補正量が、前記感光性ガラス基板の中心点と、前記熱処理前の前記所定の点と、の距離に対して０〜−２％の範囲内であり、
前記感光性ガラス基板の前記中心点は、前記感光性ガラス基板の重心であることを特徴とする請求項２に記載の感光性ガラス基板の製造方法。
【請求項５】
前記微細加工工程が、前記結晶化部分を溶解除去して貫通孔を形成する貫通孔形成工程であり、
前記感光性ガラス基板の径が１００ｍｍ以上であり、かつ前記貫通孔の径が１００μｍ以下であることを特徴とする請求項１から４のいずれかに記載の感光性ガラス基板の製造方法。 
【発明の詳細な説明】
【技術分野】
【０００１】
本発明は、感光性ガラス基板の製造方法に関する。
【背景技術】
【０００２】
感光性ガラスは、感光性成分および増感成分を含むガラスを露光、熱処理することにより露光した部分のみが結晶化するガラスである。結晶化した部分は、結晶化していない部分に比べて、酸に対する溶解速度が大きく異なる。したがって、この性質を利用することで、選択的エッチングを感光性ガラスに対して行うことができる。その結果、機械加工を用いることなく、感光性ガラスに微細な加工を行うことができる。また、感光性ガラスを、露光時の熱処理よりも高い温度で熱処理することにより、感光性ガラス中に微細な結晶を析出させた結晶化感光性ガラスを得ることができる。この結晶化感光性ガラスは機械的特性および化学的耐久性に優れる。
【０００３】
感光性ガラスの露光は、半導体素子製造プロセスと同様にフォトマスクを用いて行われる。具体的には、フォトマスクに露出光としての紫外線が進入し、遮光膜が形成されていない開口部、すなわち、微細加工される部分に対応するように設けられた部分からのみ紫外線が感光性ガラス内部に侵入する。そして、この紫外線が有するエネルギーにより、増感成分（ＣｅＯ２等）から電子が放出され、感光性成分（Ａｕ，Ａｇ，Ｃｕ等）のイオンが該電子を捕らえることで酸化還元反応が生じる。その結果、感光性成分の金属が感光性ガラスの内部に生じて潜像が形成される（たとえば、特許文献１を参照）。換言すれば、フォトマスクを介して、紫外線が間接的に感光性ガラスに照射され潜像が形成される。
【先行技術文献】
【特許文献】
【０００４】
【特許文献１】国際公開第２００５／０３４５９４号
【発明の概要】
【発明が解決しようとする課題】
【０００５】
感光性ガラス（結晶化感光性ガラスも含む）は、ガラスとしての良好な機械的特性を有し、しかも安価に微細加工が可能である。そのため、従来は高価なＳｉウエハーが用いられてきたインターポーザ、従来は機械的特性の低いポリイミド等の樹脂が用いられてきたガス電子増幅器用基板等に適用され始めている。
【０００６】
近年、上述した用途において、基板サイズの大型化、かつ貫通孔の径の微細化が求められており、これに伴い、必然的に貫通孔の形成位置等の微細加工の精度に対する要求もますます大きくなっている。
【０００７】
ところが、感光性ガラスは高温での熱処理によりその寸法が変化する。特に、貫通孔の形成等の微細加工を行った後に、熱処理を行い感光性ガラス中に微細な結晶を析出させた結晶化感光性ガラスを得る場合には、感光性ガラスの結晶化を伴うため、寸法変化量が比較的大きくなってしまう。具体的には、微細加工前の感光性ガラスに比べて、結晶化感光性ガラスは、１．１％程度収縮する。
【０００８】
このような感光性ガラスに、フォトマスクを用いて、たとえば数十μｍ程度の大きさの貫通孔を形成する場合、フォトマスクによるパターンの形成後に感光性ガラスに熱処理が行われる。したがって、フォトマスクによるパターン形成時に寸法変化量を考慮してパターニングしなければ、その後の熱処理に起因する寸法変化量が貫通孔の径よりも極めて大きいため、貫通孔の形成位置が所定の形成位置から大きくずれてしまう。特に、基板サイズが大きくなるにつれ基板の寸法変化量も大きくなるため、このような問題が顕著になる。
【０００９】
フォトマスクを用いる場合、パターニングの精度を向上させるために、ステップアンドリピートと呼ばれる手法において、フォトマスクに所定の補正を行っている。ステップアンドリピートでは、形成されるパターンの全部を一度に形成するのではなく、形成されるパターンの一部である繰り返し単位のフォトマスクを用いて、一部のパターンの形成を繰り返し、全体のパターンを形成する。したがって、フォトマスクに所定の補正を行うだけでパターン全体の精度を向上させることができる。
【００１０】
しかしながら、感光性ガラス基板の中心部と外周部とでは、寸法変化量は異なる。そのため、ステップアンドリピートにおいて貫通孔の形成位置を補正する場合、リピート位置が異なると補正量も異なるため、補正量が異なるフォトマスクが多数必要となり、現実的ではない。
【００１１】
本発明は、上記の状況を鑑みてなされ、熱処理に起因する感光性ガラスの寸法変化量を考慮して、エネルギービームの照射位置を直接補正することにより、貫通孔の形成位置等の微細加工の精度を容易に向上させることができる方法を提供することを目的とする。
【課題を解決するための手段】
【００１２】
本発明者は、熱処理による感光性ガラスの寸法変化量は大きく、しかも感光性ガラスの場所により異なるものの、感光性ガラスごとの寸法変化量のバラツキは小さく、さらにそのバラツキ量は、貫通孔の形成位置の誤差に対して影響を与えない程度の量であることを見出した。その結果、補正量の設定を簡略化できることを見出した。
【００１３】
そして、本発明者は、感光性ガラス基板について、微細加工の位置精度を補正する場合には、フォトマスクによる補正ではなく、感光性ガラス基板上の微細加工が予定されている位置を直接補正することにより、上記の課題が解決できることを見出し、本発明を完成させるに至った。
【００１４】
すなわち、本発明の態様は、
感光性ガラスから構成される板状基材に直接的にエネルギービームを照射して潜像を形成する照射工程と、
第１熱処理により潜像を結晶化して結晶化部分を得る結晶化工程と、
結晶化部分を溶解除去して微細加工を行い、感光性ガラス基板を得る微細加工工程と、を有し、
照射工程において、少なくとも第１熱処理を含む熱処理に起因する感光性ガラスの寸法変化量に基づいて、エネルギービームの照射位置を補正する感光性ガラス基板の製造方法である。
【００１５】
上記の態様において、熱処理が、微細加工工程後に、感光性ガラス基板に行われる第２熱処理を含むことが好ましい。
【００１６】
上記の態様において、感光性ガラス基板上の所定の点において、寸法変化量に基づいて算出される補正量が、感光性ガラス基板の中心点と、熱処理前の所定の点と、の距離に対して０〜０．３％の範囲内であることが好ましい。あるいは、該補正量が、感光性ガラス基板の中心点と、熱処理前の所定の点と、の距離に対して０〜−２％の範囲内であることが好ましい。なお、感光性ガラス基板の中心点は、感光性ガラス基板の重心である。
【００１７】
上記の態様において、微細加工工程が、結晶化部分を溶解除去して貫通孔を形成する貫通孔形成工程であり、感光性ガラス基板の径が１００ｍｍ以上であり、かつ貫通孔の径が１００μｍ以下であることが好ましい。
【発明の効果】
【００１８】
本発明によれば、熱処理に起因する感光性ガラスの寸法変化量を考慮して、エネルギービームの照射位置を直接補正することにより、貫通孔の形成位置等の微細加工の精度を容易に向上させることができる方法を提供することができる。
【図面の簡単な説明】
【００１９】
【図１】図１は、本実施形態に係る製造方法における感光性ガラス基板の製造工程を示す模式図である。
【図２】図２は、本実施形態に係る製造方法において、熱処理による感光性ガラス基板の寸法変化量を測定する方法の一例を示す模式図である。
【図３】図３は、図２におけるIII部分を拡大した図であって、熱処理前の感光性ガラス基板に形成されている基準マークと、熱処理後の感光性ガラス基板に形成されている基準マークと、を示す模式図である。
【図４】図４は、図２に示す感光性ガラス基板のＸ方向における原点からの距離と寸法変化量との関係を示す模式的なグラフである。
【発明を実施するための形態】
【００２０】
以下、本発明を、図面に示す実施形態に基づき、以下の順序で詳細に説明する。
１．感光性ガラス基板
２．感光性ガラス基板の製造方法
３．本実施形態の効果
４．変形例等
【００２１】
（１．感光性ガラス基板）
感光性ガラス基板としては、感光性ガラスから構成されていれば特に制限されない。本実施形態では、感光性ガラス基板は板状であり、用途に応じて、円形板状であってもよいし、長方形あるいは正方形等の矩形板状であってもよい。
【００２２】
感光性ガラス基板の径は特に制限されないが、感光性ガラス基板の径が１００ｍｍ以上である場合に本発明の効果がより顕著となる。なお、本発明において、感光性ガラス基板の径とは、感光性ガラス基板が円形板状である場合には直径を示し、感光性ガラス基板が矩形板状である場合には辺の長さを示す。感光性ガラス基板の厚みは用途に応じて決定すればよいが、たとえば０．１〜１ｍｍ程度である。
【００２３】
また、感光性ガラス基板には複数の貫通孔が基板の主面上に規則的に配置されて形成されている。貫通孔の形状は、特に制限されないが、通常、平面視で円形である。また、貫通孔の径は１０〜１００μｍ程度であり、貫通孔の配列ピッチは２０〜３００μｍ程度である。本実施形態では、感光性ガラス基板は、極めて多数（数千〜数百万個）の微細な貫通孔が形成されている基板である。貫通孔を形成する方法は後述する。
【００２４】
本実施形態では、感光性ガラスは、ＳｉＯ２−Ｌｉ２Ｏ−Ａｌ２Ｏ３系ガラスに、感光性成分としてのＡｕ,Ａｇ,Ｃｕが含まれ、さらに増感成分としてのＣｅＯ２が含まれるガラスである。具体的な組成として、ＳｉＯ２：５５〜８５質量％、Ａｌ２Ｏ３：２〜２０質量％、Ｌｉ２Ｏ：５〜１５質量％であって、ＳｉＯ２、Ａｌ２Ｏ３およびＬｉ２Ｏの合計が感光性ガラス全体に対して８５質量％以上含有されており、Ａｕ：０．００１〜０．０５質量％、Ａｇ：０．００１〜０．５質量％、Ｃｕ２Ｏ：０．００１〜１質量％を感光性成分とし、さらにＣｅＯ２：０．００１〜０．２質量％を増感成分として含有する組成が例示される。感光性成分および増感成分の含有量は、後述する照射工程で用いるエネルギービームに対する感度等に応じて決定すればよい。
【００２５】
このような感光性ガラスとしては、たとえば、ＨＯＹＡ株式会社製ＰＥＧ３と、ＰＥＧ３を結晶化して得られるＨＯＹＡ株式会社製ＰＥＧ３Ｃと、が例示される。
【００２６】
（２．感光性ガラス基板の製造方法）
本実施形態では、感光性ガラスから構成される基材に、潜像を形成し該潜像が結晶化された後に溶解除去されて貫通孔が形成されることにより、上記の感光性ガラス基板が製造される。具体的な方法は図１を用いて説明する。
【００２７】
まず、図１（ａ）に示すように、感光性ガラスから構成される基材１１を準備する。感光性ガラスとしては、上述したガラスを用いればよい。
【００２８】
（照射工程）
次に、図１（ｂ）に示すように、照射工程では、基材１１において、貫通孔となるべき部分（以下、貫通孔形成予定部分１６ともいう）に潜像１７を形成する。この潜像１７は、フォトマスクを介することなく、照射源５１からエネルギービーム５０を基材１１に直接的に照射することにより形成される。すなわち、図１（ｂ）に示すように、エネルギービーム５０の照射時には、エネルギービームの照射源５１を、図示しない公知の移動機構により制御しながら、貫通孔形成予定部分１６にエネルギービーム５０を順次照射し潜像１７を形成していく。
【００２９】
なお、照射時におけるエネルギービーム５０のビーム径、ショット数、アパーチャ径等の照射条件は形成する貫通孔に応じて適宜決定すればよい。また、照射源５１を移動させる代わりに、基材１１が載置されたステージ（図示省略）を位置制御（たとえば、ＸＹ方向制御）しながら、エネルギービーム５０を照射してもよい。
【００３０】
このとき、後述する熱処理に起因する感光性ガラスの寸法変化量に基づいてエネルギービーム５０の照射位置を補正する。具体的な補正方法は後述する。
【００３１】
エネルギービーム５０としては、特に制限されないが、以下のようなエネルギービーム５０が好ましい。すなわち、感光性ガラス内部で、感光性成分と増感成分との間で酸化還元反応を生じさせ、感光性成分の金属を十分に生じさせる程度のエネルギーを有するビームであればよい。また、形成されることとなる貫通孔の径に対応する潜像１７を形成できる程度にビーム径を絞ることができるビームであればよい。
【００３２】
本実施形態では、エネルギービームとしてレーザー光を用いる。レーザー光は、高い指向性を有しており、さらにビーム径を絞ることで高いエネルギー密度を実現できるからである。具体的なレーザー光としては、ＵＶレーザー光、エキシマレーザー光等が例示される。
【００３３】
（結晶化工程）
続いて、潜像が形成された基材に対して第１熱処理を行う。第１熱処理は、潜像を結晶化部分とするために行われる処理である。照射工程において、レーザー光が照射されて形成された潜像では、感光性成分（Ａｕ等）と増感成分（Ｃｅ等）との間の酸化還元反応により生じた感光性成分の金属が存在している。
【００３４】
第１熱処理を行うことにより、図１（ｃ）に示すように、潜像１７において該金属が凝集してコロイドを形成し、さらにこのコロイドを結晶核として、Ｌｉ２Ｏ−ＳｉＯ２（リチウムモノシリケート）の結晶が析出し、結晶化部分１８が形成される。したがって、結晶化部分１８は、潜像１７と同様に貫通孔形成予定部分１６に対応する位置に形成されている。
【００３５】
第１熱処理では、まず４００℃に加熱すると、上記のコロイドが形成され始め、結晶化が進行する最終的な到達温度の範囲は５００〜６００℃の範囲である。また、その保持時間としては特に制限されず、リチウムモノシリケートの結晶が十分に析出し、その結晶のサイズが大きくなりすぎない程度の時間とすればよい。結晶のサイズが大きくなりすぎると、後述するエッチングによる微細加工の精度が悪化するからである。なお、第１熱処理において、５１５℃近傍で感光性ガラスが軟化する。
【００３６】
（貫通孔形成工程）
貫通孔形成工程では、図１（ｄ）に示すように、形成された結晶化部分１８を、ＨＦ（フッ化水素）を用いてエッチングにより溶解除去し、貫通孔１５を形成する。結晶化部分１８、すなわち、リチウムモノシリケートは、結晶化していないガラス部分に比べて、フッ化水素に溶解しやすい。具体的には、結晶化部分１８と結晶化部分以外のガラス部分との溶解速度の差は約５０倍である。したがって、この溶解速度の差を利用して、フッ化水素をエッチング液として用い、たとえば、図示しないスプレーエッチングにより、フッ化水素を基材１１の両面に吹き付けることにより、結晶化部分１８が溶解して除去され貫通孔１５が形成される。すなわち、基材１１に対して選択的エッチングを行うことにより貫通孔１５を形成できる。
【００３７】
（感光性ガラス改質工程）
本実施形態では、貫通孔１５を形成した感光性ガラス基板１０に対して、第２熱処理を行い、感光性ガラスの改質を行う。具体的には、第２熱処理は、第１熱処理よりも高い温度、たとえば、８００〜１２００℃の範囲で行われる。この第２熱処理により、図１（ｅ）に示すように、感光性ガラス全体にリチウムダイシリケートの結晶が析出し、感光性ガラスが改質され、結晶化感光性ガラス基板１０ａとなる。結晶化感光性ガラスは、改質を行っていない感光性ガラスよりも、機械的特性、化学的耐久性等に優れている。以降、結晶化感光性ガラスを、単に感光性ガラスともいう。
【００３８】
得られた感光性ガラス基板は上述した用途に用いられる。このとき、必要に応じて、貫通孔に導電性金属が充填される。
【００３９】
（照射工程における照射位置の補正）
上述したように、感光性ガラス基板に対する露光は、露光すべきパターン（たとえば、貫通孔形成予定部分）に対応するマスクパターンを有するフォトマスクを介して行うことが多い。しかしながら、フォトマスクを介した露光では、特に、基板サイズが大きくなり、パターニング（たとえば、貫通孔の形成）が微細化すると、パターニングの精度（たとえば、貫通孔の形成位置のずれ）が悪化するという新たな問題が顕在化してしまう。この問題は、感光性ガラス特有の性質に起因する問題である。
【００４０】
上記の感光性ガラス特有の性質とは、感光性ガラス基板の熱処理に伴って生じる寸法変化である。感光性ガラス基板を製造する際に、上記のような熱処理を経ることにより、新たな結晶の析出、非結晶状態から結晶状態への構造変化等に伴って感光性ガラス基板に体積変化が生じるため、感光性ガラス基板の寸法変化が生じる。
【００４１】
具体的な寸法変化量を例示すると、上述した第１熱処理および第２熱処理により、熱処理前の基板サイズに対して最大１．１％程度収縮する。したがって、たとえば、基板の平面方向の一辺のサイズ、すなわち、基板の径が３００ｍｍ程度である場合、第１熱処理および第２熱処理後には、基板の外周部では平面方向に３．３ｍｍ程度収縮する。このような収縮（寸法変化量）は、基板の場所によって異なり、基板の中心部では生じず外周部に近づくほど大きくなる傾向にある。
【００４２】
一方、感光性ガラス基板に形成される貫通孔の径は数十μｍ程度であり、その配列ピッチも数十〜数百μｍ程度であるが、該基板が所定の性能を発揮するには、熱処理（第１熱処理および第２熱処理）後の感光性ガラス基板において、貫通孔が所定の位置に正しく形成されている必要がある。したがって、貫通孔の径に対して上記の寸法変化量が極めて大きいにもかかわらず、貫通孔の形成位置の精度が高いことが求められる。具体的には、貫通孔の形成位置の誤差範囲（精度）は、貫通孔の径に依存するが、１０〜２５μｍ程度である。
【００４３】
このような形成位置のずれは、感光性ガラス基板のサイズが大きく（すなわち、寸法変化量が大きく）、貫通孔１５の径あるいは配置を微細化する（すなわち、配置の位置精度が厳しくなる）ほど顕著になることが容易に理解できる。
【００４４】
以上より、熱処理後の感光性ガラス基板の寸法変化量を考慮しつつ、貫通孔の形成位置のずれ（誤差）が上記の範囲内となるように、熱処理前の感光性ガラス基板上における貫通孔形成予定部分の位置を補正する必要がある。
【００４５】
ところで、フォトマスクを用いて露光する場合、パターンを形成した後に、フォトマスクを取り除いてから熱処理が行われる。そのため、フォトマスクを用いて形成された貫通孔形成予定部分に形成された貫通孔は、熱処理に起因する感光性ガラス基板の寸法変化により、形成予定位置からずれてしまう。
【００４６】
したがって、フォトマスクのマスクパターンを、感光性ガラス基板の寸法変化量を反映させたマスクパターンとする必要がある。この場合、ステップアンドリピートにおいて、補正を行いながらパターン露光を行うことが考えられる。
【００４７】
ステップアンドリピートにおける補正は、基板上に形成されるパターンの一部（繰り返し単位）に対して、所定の補正が反映されたマスクパターンを有するフォトマスクを用いて、パターンの形成を繰り返して全体のパターンを形成することにより行われる。すなわち、フォトマスクのマスクパターンに微調整を加えることで間接的に露光位置を補正する。
【００４８】
ところが、本実施形態では、パターニング対象物、すなわち、感光性ガラス基板自体の寸法が変化し、しかも、外周部と中心部とでは寸法変化量が異なっている。このことは、ステップアンドリピートにおいて、リピート位置が変化すると寸法変化量も変化してしまうことを意味している。そのため、貫通孔の形成位置を補正するには、寸法変化量の大きさに対応したフォトマスクを多数作製する必要があり、コスト等の面から現実的ではない。
【００４９】
このような状況において、本発明者は、感光性ガラス基板の寸法変化に関して極めて重要な事実を見出した。その事実とは、熱処理に起因する感光性ガラスの寸法変化量そのものは微細な貫通孔の形成位置の精度に影響を与えるほど大きいが、同一組成の感光性ガラス基板に対し同一条件で熱処理を行うと、感光性ガラス基板ごとに生じる寸法変化量の差が小さい、すなわち、寸法変化量のバラツキが小さいことである。換言すれば、熱処理によりどの基板にも同じような寸法変化が生じるということである。
【００５０】
具体的には、基板の径が３００ｍｍであり、同一組成を有する基板に対し同一条件で熱処理を行った場合に現れる寸法変化量のバラツキは、たとえば、第１熱処理および第２熱処理を行った後には、±１０μｍ程度であり、寸法変化量そのものに比べて極めて小さいことを本発明者は初めて見出している。
【００５１】
一方、貫通孔の形成位置に要求される誤差範囲（パターニング精度）が１０〜２５μｍ程度であることを考慮すると、バラツキが上記の範囲内であれば、バラツキが、貫通孔の形成位置に要求される位置精度にそれほど影響を与えないと考えられる。そのため、基板ごとに、寸法変化量に基づく補正量を設定することは必ずしも必要ではなく、一方の基板について設定した補正量を他の基板に適用することができる。すなわち、補正量の設定を簡略化できる。
【００５２】
そこで、本実施形態では、上記の照射工程における照射位置の補正は、結晶化工程における第１熱処理と感光性ガラス改質工程における第２熱処理とに起因する感光性ガラスの寸法変化量に応じて行われる。
【００５３】
また、上述したように、フォトマスクを用いて補正を行うことは困難であるため、本実施形態では、上述の照射工程で説明したように、感光性ガラス基板に潜像を形成する操作を、予め寸法変化量が反映されて補正された位置にレーザー光等のエネルギービームを直接的に照射することによって行う。補正された位置（当初の形成位置とは異なる位置）にエネルギービームを直接的に照射することにより、その後の熱処理に起因して感光性ガラス基板に寸法変化を生じても、その寸法変化量を予め考慮してビーム照射位置の補正が行われているため、熱処理後において微細形状のパターニング（たとえば、貫通孔の形成位置）にずれが生じない。
【００５４】
具体的な補正量の設定は、公知の方法を用いればよいが、本実施形態では、基板の中心を原点として、原点からの距離と寸法変化量との関係から、補正量を算出する。そして、算出された補正量を、寸法変化を考慮せずに設定される貫通孔形成予定部分の座標の初期値に加算して、エネルギービームの照射位置を補正する。以下、具体的に説明する。
【００５５】
本実施形態では、寸法変化量測定用の感光性ガラス基板に熱処理を行い、該基板の寸法変化量を測定し、得られた寸法変化量に基づき補正量を設定する。熱処理としては、第１熱処理だけであってもよいし、第１熱処理および第２熱処理の両方であってもよい。設定された補正量は、貫通孔が形成される感光性ガラス基板における貫通孔形成予定部分の座標（位置）に加算される。なお、寸法変化量測定用基板として、所定の貫通孔形成予定部分を露光した基板、あるいは、所定の貫通孔が形成された基板を用いることにより、貫通孔の形成位置精度をより高めることができる。また、寸法変化量測定用基板を複数用いると、補正量をより適切に設定することができ、貫通孔の形成位置精度をより高めることができる。
【００５６】
まず、図２に示すように、熱処理前の寸法変化量測定用の感光性ガラス基板１０ｂ上に検出可能な基準マーク３１〜３８を付しておく。基準マーク３１〜３８は、感光性ガラス基板１０ｂの寸法変化量を検出するために付されるものである。さらに、図２に示すように、感光性ガラス基板１０ｂの中心点Ｏを通る二本の仮想基準線４０，４１を設定し、仮想基準線４０をＸ方向とし、仮想基準線４１をＹ方向とする。Ｘ方向には基準マーク３１〜３４が配置され、Ｙ方向には基準マーク３５〜３８が配置される。これらの基準マーク３１〜３８は、中心点Ｏからの距離が所定の距離（Ｘ１、Ｘ２・・・、Ｙ１、Ｙ２・・・）となるように配置されている。
【００５７】
なお、本実施形態では、感光性ガラス基板１０ｂの中心点Ｏは、感光性ガラス基板１０ｂの重心である。すなわち、図２に示すように、感光性ガラス基板１０ｂの形状が正方形である場合には、感光性ガラス基板１０ｂの中心点Ｏは対角線の交点となる。また、感光性ガラス基板の形状が円形である場合には、感光性ガラス基板１０ｂの中心点Ｏは円の中心となる。
【００５８】
基準マーク３１〜３８は寸法変化量を検出できるように配置されていれば、特に制限されず、たとえば、他の用途に用いるアライメントマークを流用してもよい。
【００５９】
続いて、基準マーク３１〜３８が形成された感光性ガラス基板１０ｂ（寸法変化量測定用感光性ガラス基板）に対して熱処理を行った後、基準マーク３１〜３８の位置を検出して寸法変化量を算出する。
【００６０】
以降の説明では、Ｘ方向に配置された基準マーク３１〜３４に着目して、Ｘ方向における補正量を設定する場合について述べるが、Ｙ方向についても同様である。
【００６１】
図３に示すように、基準マーク３１〜３４については、中心点Ｏからの距離、すなわち、座標は既知なので、熱処理後の感光性ガラス基板１０ｂ上におけるこれらの基準マーク３１ａ〜３４ａの位置を公知の手段により検出して、中心点Ｏと各基準マークとの距離（座標）を算出する。
【００６２】
なお、基準マーク３１〜３８を検出する手法は、形成されたマークを確実に検出できる手法であれば、特に制限されず、公知の検出手法を適宜用いればよい。また、各基準マークの座標の算出は、公知の画像処理技術を用いて算出すればよい。
【００６３】
図３においては、中心点Ｏと基準マーク３１ａとの距離がＸ１’、中心点Ｏと基準マーク３２ａとの距離がＸ２’、中心点Ｏと基準マーク３３ａとの距離Ｘ３’、中心点Ｏと基準マーク３４ａとの距離Ｘ４’である。
【００６４】
続いて、得られた距離Ｘ１’、Ｘ２’、Ｘ３’、Ｘ４’と、熱処理前の感光性ガラス基板１０ｂ上における中心点Ｏと各基準マークとの距離、すなわち、Ｘ１、Ｘ２、Ｘ３、Ｘ４と、をそれぞれ比較することで、感光性ガラス基板上の各基準マークにおけるＸ方向の寸法変化量を算出する。
【００６５】
すなわち、図３に示すように、中心点Ｏを仮想基準線から構成される直交座標の原点とした場合に、Ｘ方向では、Ｘ１における寸法変化量が（Ｘ１’−Ｘ１）（＝ａ１）、Ｘ２における寸法変化量が（Ｘ２’−Ｘ２）（＝ａ２）、Ｘ３における寸法変化量が（Ｘ３’−Ｘ３）（＝ａ３）、Ｘ４における寸法変化量が（Ｘ４’−Ｘ４）（＝ａ４）である。
【００６６】
そして、算出された寸法変化量に基づき、図４に示すように、原点からの距離（Ｘ１〜Ｘ４）と、寸法変化量（ａ１〜ａ４）と、の関係を示す関数７０を算出する。関数の算出方法としては、公知の手法を用いればよく、たとえば、最小二乗法等を用いてもよい。Ｙ方向についても同様にして、原点からの距離と寸法変化量との関係を示す関数を算出する。
【００６７】
次に、得られた関数に、各貫通孔形成予定部分の座標（位置）を代入して、補正量を算出する。そして、算出された補正量を、寸法変化量を考慮していない貫通孔形成予定部分の座標に加算する。たとえば、熱処理前の感光性ガラス基板における形成予定位置の貫通孔の中心点の座標が（Ｘ１，Ｙ１）であり、算出されたＸ方向の補正量がａ１、Ｙ方向の補正量がｂ１である場合には、補正後の貫通孔の中心点の座標は、（Ｘ１＋ａ１，Ｙ１＋ｂ１）となり、この座標を中心位置としてエネルギービームが照射される。また、貫通孔の径についても、寸法変化量を反映した径を有する潜像が形成されるように、照射時におけるビーム径を制御する。
【００６８】
すなわち、照射工程におけるエネルギービームの照射位置が補正されて、座標（Ｘ１＋ａ，Ｙ１＋ｂ）となり、照射時のビーム径も、形成予定の貫通孔の径に対し、寸法変化量に基づく補正量が反映された径となるように設定される。
【００６９】
そして、補正された照射位置に対してエネルギービームを直接的に照射する。その結果、感光性ガラスに熱処理に起因する寸法変化が生じていても、その寸法変化量は補正量にキャンセルされることになる。したがって、熱処理後に得られる最終の感光性ガラス基板における貫通孔は、所定の形成予定位置、すなわち、座標（Ｘ１，Ｙ１）に形成されており、貫通孔の形成位置のずれを効果的に抑制することができる。
【００７０】
本実施形態では、感光性ガラス基板上の所定の貫通孔形成予定位置における上記の補正量は、感光性ガラス基板の中心点と、熱処理前の所定の貫通孔形成予定位置と、の距離に対して０〜−２％の範囲内にある。
【００７１】
なお、補正量の設定手法は、上記の手法に制限されず、他の手法を用いて補正量を決定してもよい。
【００７２】
（３．本実施形態の効果）
熱処理に起因する感光性ガラス基板の寸法変化量は大きく、該基板に微細な加工（たとえば、微細な貫通孔の形成）を行う場合には、加工精度が問題となっていた。具体的には、基板に貫通孔を形成する場合、貫通孔の実際の形成位置と所定の形成予定位置とにずれが生じ易くなってしまう。
【００７３】
そこで、本実施形態では、マスクを用いることなく、感光性ガラス基板の寸法変化量に基づく補正量をエネルギービームの照射位置に反映させている。このようにすることにより、貫通孔の形成位置のずれを効果的に抑制することができる。したがって、本実施形態に係る方法であれば、微細なパターニングを行う場合であっても、そのパターニングを高精度に行うことができる。
【００７４】
しかも、マスクパターンによる補正ではなく、エネルギービームの照射位置自体を直接補正している。そのため、補正量さえ決定できれば、その補正量を反映させた補正を容易に行うことができる。また、その補正量も、感光性ガラス基板の寸法変化量のバラツキが小さいため、基板ごとに設定する必要がなく、容易かつ正確に設定することができる。
【００７５】
このような効果は、特に、基板の径が１００ｍｍ以上であり、かつ貫通孔の径が１００μｍ以下である場合に顕著となる。貫通孔の形成位置精度に対する感光性ガラス基板の寸法変化量が極めて大きいからである。
【００７６】
また、基板の中心点と当初の貫通孔の形成位置との距離に対して、補正量を上述した範囲とすることにより、貫通孔の形成位置の精度を容易に高めることができる。
【００７７】
したがって、本実施形態によれば、このような微細なパターニングの高精度化（形成位置のずれの抑制）を容易に実現できる。すなわち、感光性ガラス基板の寸法変化量のバラツキが小さいため、補正量を容易かつ正確に算出できることに加え、エネルギービームを感光性ガラス基板に直接的に照射するため、その補正量を実際の照射位置に反映させることができるからである。
【００７８】
（４．変形例等）
上述した実施形態では、貫通孔が形成された感光性ガラス基板を第２熱処理により改質して得られる結晶化感光性ガラス基板について説明したが、第２熱処理を行わない感光性ガラス基板についても、同様に照射位置の補正を行うことができる。
【００７９】
感光性ガラス基板に第１熱処理、すなわち、結晶化工程における熱処理のみを行う場合、熱処理前の基板サイズに対して０．１％程度膨張する。すなわち、基板の径が３００ｍｍ程度である場合、第１熱処理後には、平面方向に０．３ｍｍ程度膨張する。また、寸法変化量のバラツキは±５μｍ程度である。
【００８０】
なお、感光性ガラス基板上の所定の貫通孔形成予定位置における補正量は、感光性ガラス基板の中心点と、熱処理前の所定の貫通孔形成予定位置と、の距離に対して０〜０．３％の範囲内にある。
【００８１】
したがって、上記の寸法変化量に基づき補正量を設定して、照射位置を補正することにより、上述した実施形態と同様に貫通孔の形成位置の精度を向上させることができる。
【００８２】
また、上述した実施形態では、感光性ガラス基板の中心点Ｏからの距離と寸法変化量との関係から補正量を設定しているが、他の手法により補正量を設定してもよい。たとえば、複数の寸法変化量測定用基板を熱処理して、各基板上の所定の座標におけるずれ（寸法変化量）を算出し、その平均値を補正量として設定してもよい。
【００８３】
また、上述した実施形態では、感光性ガラスから構成される基材に対する微細加工として、貫通孔の形成を行っているが、その他の微細加工を行ってもよい。たとえば、潜像の形成を基材の途中までとし、有底孔を形成してもよい。
【００８４】
以上、本発明の実施形態について説明してきたが、本発明は、上述した実施形態に何ら限定されるものではなく、本発明の要旨を逸脱しない範囲内において種々に改変することができる。
【符号の説明】
【００８５】
１０、１０ａ、１０ｂ…感光性ガラス基板
１１…基材
１５…貫通孔
１６…貫通孔形成予定部分
１７…潜像
１８…結晶化部分
３１〜３８…基準マーク
５０…エネルギービーム
【図２】
2015040168.tif 000003
【図３】
2015040168.tif 000004
【図４】
2015040168.tif 000005
【図１】
2015040168.tif 000006